СТЕКЛЯННЫЕ КОМПОЗИЦИИ И ИЗГОТОВЛЕННЫЕ ИЗ НИХ ВОЛОКНА

1. Волокнообразующая стеклянная композиция, полученная из исходной композиции, причем данная исходная композиция содержит:
2
2
3
по меньшей мере, 10 мас.% стеклообразного минерала, причем данный стеклообразный минерал содержит сочетание SiO и AlO в количестве, составляющем, по меньшей мере, 80 мас.%;
по меньшей мере, 5 мас.% источника натрия.
2. Волокнообразующая стеклянная композиция, содержащая:
2
от 53 до 64 мас.% SiO;
2
3
от 8 до 12 мас.% AlO;
2
от 8,5 до 18 мас.% компонента оксида щелочного металла (RO); и
2
компонент оксида металла (RO), причем компонент оксида металла присутствует в количестве, которое обеспечивает массовое соотношение RO/RO, составляющее от приблизительно 0,15 до приблизительно 1,7.
3. Волокнообразующая стеклянная композиция по п. 1, в которой исходная композиция содержит, по меньшей мере, 10 мас.% источника, одновременно содержащего кремний и алюминий.
4. Волокнообразующая стеклянная композиция по п. 1, в которой исходная композиция содержит, по меньшей мере, 10 мас.% источника кремния.
5. Волокнообразующая стеклянная композиция по п. 1, в которой исходная композиция содержит, по меньшей мере, 10 мас.% источника алюминия.
6. Волокнообразующая стеклянная композиция по п. 1, в которой исходная композиция содержит, по меньшей мере, 25 мас.% стеклообразного минерала.
7. Волокнообразующая стеклянная композиция по п. 1, в которой исходная композиция содержит, по меньшей мере, 40 мас.% стеклообразного минерала.
8. Волокнообразующая стеклянная композиция по п. 1, в которой исходная композиция содержит, по меньшей мере, 10 мас.% источника натрия.
9. Волокнообразующая стеклянная композиция по п. 1, в которой в стеклообразном минерале содержатся перлит, пемза или их смеси.
10. Волокнообразующая стеклянная композиция по п. 2, в которой компонент RO присутствует в количестве, составляющем от 7 мас.% до 31 мас.%.
11. Волокнообразующая стеклянная композиция по п. 2, в которой компонент RO содержит смесь CaO и MgO.
12. Волокнообразующая стеклянная композиция по п. 2, в которой компонент RO содержит CaO в количестве, составляющем от 7 до 26 мас.%.
13. Волокнообразующая стеклянная композиция по п. 2, в которой компонент RO содержит MgO в количестве, составляющем вплоть до 5 мас.%.
2
2
14. Волокнообразующая стеклянная композиция по п. 2, в которой компонент RO содержит NaO в количестве, составляющем от 6,5 до 16 мас.%.
2
2
15. Волокнообразующая стеклянная композиция по п. 2, в которой компонент RO содержит KO в количестве, составляющем от 0,5 до 4 мас.%.
16. Множество стеклянных волокон, изготовленных из волокнообразующей стеклянной композиции по любому из пп. 1-15.
17. Множество стеклянных волокон по п. 16, в котором стеклянные волокна имеют длину, составляющую менее чем приблизительно 105 мм.
18. Множество стеклянных волокон по п. 16, в котором стеклянные волокна имеют длину, составляющую менее чем приблизительно 13 мм.
19. Множество стеклянных волокон по п. 16, в котором стеклянные волокна имеют длину, составляющую более чем приблизительно 3 мм.
20. Множество стеклянных волокон по п. 16, в котором стеклянные волокна имеют длину, составляющую более чем приблизительно 50 мм.
21. Стекловолоконная нить, содержащая множество стеклянных волокон по п. 16.
22. Ровинг, содержащий множество стеклянных волокон по п. 16.
23. Пряжа, содержащая множество стеклянных волокон по п. 16.
24. Тканое полотно, содержащее множество стеклянных волокон по п. 16.
25. Нетканое полотно, содержащее множество стеклянных волокон по п. 16.
26. Полимерный композит, содержащий:
полимерный материал; и
множество стеклянных волокон, изготовленных из волокнообразующей стеклянной композиции по любому из пп. 1-15.
27. Полимерный композит по п. 26, в котором множество стеклянных волокон имеют длину, составляющую менее чем приблизительно 105 мм.
28. Полимерный композит по п. 26, в котором множество стеклянных волокон имеют длину, составляющую менее чем приблизительно 13 мм.
29. Полимерный композит по п. 26, в котором множество стеклянных волокон имеют длину, составляющую более чем приблизительно 50 мкм.
30. Полимерный композит по п. 26, в котором множество стеклянных волокон имеют длину, составляющую более чем приблизительно 50 мм.
31. Полимерный композит по п. 26, в котором множество стеклянных волокон присутствуют в форме нетканого полотна.
32. Полимерный композит по п. 26, в котором множество стеклянных волокон присутствуют в форме тканого полотна.
33. Полимерный композит по п. 26, в котором полимерный материал содержит термопластичный полимер.
34. Полимерный композит по п. 26, в котором полимерный материал содержит термореактивный полимер.
35. Кровельное изделие, содержащее множество стеклянных волокон, изготовленных из волокнообразующей стеклянной композиции по любому из пп. 1-15.
36. Способ получения стекловолокна, включающий следующие стадии:
2
2
3
изготовление исходной композиции, содержащей, по меньшей мере, 10 мас.% стеклообразного минерала и, по меньшей мере, 5 мас.% источника натрия, причем данный стеклообразный минерал содержит сочетание SiO и AlO в количестве, составляющем, по меньшей мере, 80 мас.%;
нагревание исходной композиции для изготовления расплавленной стеклянной композиции;
экструзия расплавленного стекла через фильеру для изготовления стекловолокна.
37. Способ по п. 36, в котором исходную композицию нагревают до температуры формования волокон, составляющей от приблизительно 1120°C до приблизительно 1300°C.
38. Способ по п. 36, в котором исходная композиция содержит, по меньшей мере, 25 мас.% стеклообразного минерала.
39. Способ по п. 36, в котором исходная композиция содержит, по меньшей мере, 40 мас.% стеклообразного минерала.
40. Способ по п. 36, в котором исходная композиция содержит, по меньшей мере, 10 мас.% источника натрия.
41. Способ по п. 36, в котором в стеклообразном минерале содержатся перлит, пемза или их смеси.